(57)【要約】【課題】      本発明は、トルエン及びスチレン系モノマーを減量してなる変性ポリフェニレンエーテル系樹脂発泡シートの製造方法を提供する。【解決手段】  本発明の変性ポリフェニレンエーテル系樹脂発泡シートの製造方法は、押出機中に、変性ポリフェニレンエーテル系樹脂１００重量部に対して無水マレイン酸、ジビニルベンゼン及びクエン酸からなる群から選ばれた少なくとも一の化合物０．０５〜５．０重量部を添加して、変性ポリフェニレンエーテル系樹脂中に含有されるトルエン及びスチレン系モノマーを減量し、得られる変性ポリフェニレンエーテル系樹脂発泡シート中に含有されるトルエン及びスチレン系モノマーを減量しているので、養生、保管又は使用中における環境を良好な状態に維持することができる。【選択図】    なし【特許請求の範囲】
【請求項１】
変性ポリフェニレンエーテル系樹脂を押出機に供給して発泡剤と共に溶融混練し、押出機から押出発泡する変性ポリフェニレンエーテル系樹脂発泡シートの製造方法において、上記押出機中に、上記変性ポリフェニレンエーテル系樹脂１００重量部に対して、無水マレイン酸、ジビニルベンゼン及びクエン酸からなる群から選ばれた少なくとも一の化合物０．０５〜５．０重量部を供給して、上記変性ポリフェニレンエーテル系樹脂中に含有されるトルエン及びスチレン系モノマーを減量することを特徴とする変性ポリフェニレンエーテル系樹脂発泡シートの製造方法。
【請求項２】
変性ポリフェニレンエーテル系樹脂を第一押出機に供給して発泡剤と共に溶融混練し、第一押出機から押出発泡して変性ポリフェニレンエーテル系樹脂発泡シートを製造する一方、変性ポリフェニレンエーテル系樹脂を第二押出機に供給して溶融混練して第二押出機から非発泡の変性ポリフェニレンエーテル系樹脂シートを押出し、この溶融状態の変性ポリフェニレンエーテル系樹脂シートを上記変性ポリフェニレンエーテル系樹脂発泡シートの少なくとも一面に積層一体化する変性ポリフェニレンエーテル系樹脂積層発泡シートの製造方法であって、上記第一、第二押出機のそれぞれに、変性ポリフェニレンエーテル系樹脂１００重量部に対して、無水マレイン酸、ジビニルベンゼン及びクエン酸からなる群から選ばれた少なくとも一の化合物０．０５〜５．０重量部を供給して、第一、第二押出機に供給された変性ポリフェニレンエーテル系樹脂中に含有されるトルエン及びスチレン系モノマーを減量することを特徴とする変性ポリフェニレンエーテル系樹脂積層発泡シートの製造方法。
【請求項３】
変性ポリフェニレンエーテル系樹脂を押出機に供給して発泡剤の存在下に溶融混練して押出機から押出発泡してなると共に、上記押出機中に、上記変性ポリフェニレンエーテル系樹脂１００重量部に対して、無水マレイン酸、ジビニルベンゼン及びクエン酸からなる群から選ばれた少なくとも一の化合物０．０５〜５．０重量部を供給して、上記変性ポリフェニレンエーテル系樹脂中に含有されるトルエン及びスチレン系モノマーを減量化してなる変性ポリフェニレンエーテル系樹脂発泡シートであって、トルエン量が変性ポリフェニレンエーテル系樹脂発泡シートの全重量に対して５０ｐｐｍ未満であることを特徴とする変性ポリフェニレンエーテル系樹脂発泡シート。
【請求項４】
スチレン系モノマー量が変性ポリフェニレンエーテル系樹脂発泡シートの全重量に対して４００ｐｐｍ未満であることを特徴とする請求項３に記載の変性ポリフェニレンエーテル系樹脂発泡シート。
【発明の詳細な説明】
【技術分野】
【０００１】
本発明は、トルエン及びスチレン系モノマーを減量してなる変性ポリフェニレンエーテル系樹脂発泡シート及びその製造方法、並びに、トルエン及びスチレン系モノマーを減量してなる変性ポリフェニレンエーテル系樹脂積層発泡シートの製造方法に関する。
【背景技術】
【０００２】
従来から変性ポリフェニレンエーテル系樹脂発泡シートは、耐熱性、軽量性などに優れていることから、自動車内装材や建材などに用いられてきた。そして、近年、居住空間におけるシックハウス問題のような環境衛生上の問題が生じており、これは建材などに含まれている揮発性有機化合物が原因であるといわれており、揮発性有機化合物の低減が求められている。更に、自動車内も居住空間と同様に閉鎖された空間であることから、自動車内装材に含まれている揮発性有機化合物の低減も求められている。
【０００３】
一方、ポリフェニレンエーテル系樹脂の分子量分布を調整する方法として、特許文献１には、ポリフェニレンエーテル系樹脂に、分子内に２個以上の炭素−炭素二重結合を有する化合物を配合して、ポリフェニレンエーテル系樹脂のガラス転移温度以上の温度で溶融混練するポリフェニレンエーテル系樹脂の分子量分布の調整方法が提案されている。
【０００４】
しかしながら、特許文献１には、ポリフェニレンエーテル系樹脂の高分子量側の分子量分布の調整を目的としたものであって、上述の如き、揮発性有機化合物の減量を意図したものではなかった。
【０００５】
【特許文献１】特開平６−１０７７８４号公報
【発明の開示】
【発明が解決しようとする課題】
【０００６】
本発明は、トルエン及びスチレン系モノマーを減量してなる変性ポリフェニレンエーテル系樹脂発泡シート及びその製造方法、並びに、トルエン及びスチレン系モノマーを減量してなる変性ポリフェニレンエーテル系樹脂積層発泡シートの製造方法を提供する。
【課題を解決するための手段】
【０００７】
本発明の変性ポリフェニレンエーテル系樹脂発泡シートの製造方法は、変性ポリフェニレンエーテル系樹脂を押出機に供給して発泡剤と共に溶融混練し、押出機から押出発泡する変性ポリフェニレンエーテル系樹脂発泡シートの製造方法において、上記押出機中に、上記変性ポリフェニレンエーテル系樹脂１００重量部に対して、無水マレイン酸、ジビニルベンゼン及びクエン酸からなる群から選ばれた少なくとも一の化合物０．０５〜５．０重量部を供給して、上記変性ポリフェニレンエーテル系樹脂中に含有されるトルエン及びスチレン系モノマーを減量することを特徴とする。
【０００８】
上記変性ポリフェニレンエーテル系樹脂としては、特に限定されず、下記化１で表されるポリフェニレンエーテルとポリスチレン系樹脂との混合物、上記ポリフェニレンエーテルにスチレン系モノマーをグラフト共重合してなる変性ポリフェニレンエーテル、この変性ポリフェニレンエーテルとポリスチレン系樹脂との混合物、下記化２で表されるフェノール系モノマーとスチレン系モノマーとを銅（II) のアミン錯体などの触媒存在下で酸化重合させて得られるブロック共重合体、このブロック共重合体とポリスチレン系樹脂との混合物などが挙げられる。なお、変性ポリフェニレンエーテル系樹脂は単独で用いられても併用されてもよい。
【０００９】
【化１】
2006265526.tif 000002
（Ｒ1 、Ｒ2 は炭素数が１〜４のアルキル基又はハロゲン原子を示し、ｎは重合度を示す。）
【００１０】
上記化１で表されるポリフェニレンエーテルとしては、例えば、ポリ（２、６−ジメチルフェニレン−１、４−エーテル）、ポリ（２、６−ジエチルフェニレン−１、４−エーテル）、ポリ（２、６−ジクロロフェニレン−１、４−エーテル）、ポリ（２、６−ジブロモフェニレン−１、４−エーテル）、ポリ（２−メチル−６−エチルフェニレン−１、４−エーテル）、ポリ（２−クロロ−６−メチルフェニレン−１、４−エーテル）、ポリ（２−メチル−６−イソプロピルフェニレン−１、４−エーテル）、ポリ（２、６−ジ−ｎ−プロピルフェニレン−１、４−エーテル）、ポリ（２−ブロモ−６−メチルフェニレン−１、４−エーテル）、ポリ（２−クロロ−６−ブロモフェニレン−１、４−エーテル）、ポリ（２−クロロ−６−エチルフェニレン−１、４−エーテル）などが挙げられ、これらは単独で用いられても併用されてもよく、又、上記重合度ｎは、通常、１０〜５０００のものが用いられる。
【００１１】
【化２】
2006265526.tif 000003
（Ｒ3 、Ｒ4 は炭素数が１〜４のアルキル基又はハロゲン原子を示す。）
【００１２】
上記化２で表されるフェノール系モノマーとしては、例えば、２、６−ジメチルフェノール、２、６−ジエチルフェニノール、２、６−ジクロロフェノール、２、６−ジブロモフェノール、２−メチル−６−エチルフェノール、２−クロロ−６−メチルフェノール、２−メチル−６−イソプロピルフェノール、２、６−ジ−ｎ−プロピルフェノール、２−ブロモ−６−メチルフェノール、２−クロロ−６−ブロモフェノール、２−クロロ−６−エチルフェノールなどが挙げられ、これらは単独で用いられても併用されてもよい。
【００１３】
そして、上記ポリフェニレンエーテル、上記変性ポリフェニレンエーテル又は上記ブロック共重合体に混合されるポリスチレン系樹脂としては、例えば、ポリスチレン、スチレンとこれと共重合可能なビニルモノマーとの共重合体、ハイインパクトポリスチレンなどが挙げられ、ポリスチレンが好ましい。又、ポリスチレン系樹脂は、単独で用いられても併用されてもよい。
【００１４】
なお、上記ビニルモノマーとしては、例えば、メチルメタクリレート、アクリロニトリル、メタクリロニトリル、ブチルアクリレートなどが挙げられる。又、ハイインパクトポリスチレンとしては、ポリスチレンや、上記スチレンとこれと共重合可能なビニルモノマーとの共重合体に、スチレン−ブタジエン共重合体やスチレン−ブタジエン−スチレンブロック共重合体などのゴム成分を１〜２０重量％添加してなるものが挙げられる。
【００１５】
又、ポリフェニレンエーテルにグラフト共重合され或いはフェノール系モノマーとブロック共重合するスチレン系モノマーとしては、例えば、スチレン；α−メチルスチレン、２，４−ジメチルスチレン、ｐ−メチルスチレン、エチルスチレン、ｐ−ｔ−ブチルスチレンなどのアルキル化スチレン；モノクロロスチレン、ジクロロスチレンなどのハロゲン化スチレンなどが挙げられる。
【００１６】
そして、上記変性ポリフェニレンエーテル系樹脂としては、フェニレンエーテル成分が１５〜６０重量％で且つスチレン成分が８５〜４０重量％である変性ポリフェニレンエーテル系樹脂が好ましく、フェニレンエーテル成分が２０〜６０重量％で且つスチレン成分が８０〜４０重量％である変性ポリフェニレンエーテル系樹脂がより好ましく、フェニレンエーテル成分が２５〜５０重量％で且つスチレン成分が７５〜５０重量％である変性ポリフェニレンエーテル系樹脂が特に好ましい。
【００１７】
これは、変性ポリフェニレンエーテル系樹脂中のフェニレンエーテル成分は、少ないと、発泡シートの耐熱性が低下することがある一方、多いと、良質の発泡シートを得ることができないことがあるからである。
【００１８】
そして、上記発泡剤としては、従来から用いられているものであれば、特に限定されず、例えば、エタン、プロパン、ブタン、ペンタン、ジメチルエーテル等が挙げられ、これらは単独で用いられても併用されてもよい。
【００１９】
なお、発泡剤の押出機中への供給時期は、従来の押出発泡と同様の要領で行われればよいが、変性ポリフェニレンエーテル系樹脂中のトルエン及びスチレン系モノマーの量を無水マレイン酸、ジビニルベンゼン及びクエン酸からなる群から選ばれた少なくとも一の化合物によって効果的に低減させることができるように、変性ポリフェニレンエーテル系樹脂中に無水マレイン酸、ジビニルベンゼン及びクエン酸からなる群から選ばれた少なくとも一の化合物を供給し、変性ポリフェニレンエーテル系樹脂中に無水マレイン酸、ジビニルベンゼン及びクエン酸からなる群から選ばれた少なくとも一の化合物を均一に分散させた後に、変性ポリフェニレンエーテル系樹脂中に発泡剤を圧入することが好ましい。
【００２０】
上記変性ポリフェニレンエーテル系樹脂は押出機に供給されて上記発泡剤と共に溶融混練されるが、この変性ポリフェニレンエーテル系樹脂には、その製造工程で用いられるスチレン系モノマーが残存していたり、或いは、混合させるスチレン系樹脂中にスチレン系モノマーが残存しており、更に、変性ポリフェニレンエーテル系樹脂の製造工程中に加えられる熱や、押出発泡のために押出機内で溶融混練される過程にて加えられる熱によって、変性ポリフェニレンエーテル系樹脂が熱分解して、スチレン系モノマーやトルエンが生成している。なお、スチレン系モノマーとしては、上述と同様であるのでその説明を省略する。
【００２１】
そこで、本発明では、変性ポリフェニレンエーテル系樹脂を押出機内にて溶融混練するにあたって、押出機内に無水マレイン酸、ジビニルベンゼン及びクエン酸からなる群から選ばれた少なくとも一の化合物を供給して、変性ポリフェニレンエーテル系樹脂中に含有されるトルエン及びスチレン系モノマーを減量化している。特に、クエン酸は、取扱いが容易でトルエン及びスチレン系モノマーの減量効果が高いので好ましい。又、無水マレイン酸、ジビニルベンゼン及びクエン酸は、単独で用いられても二種以上が併用されてもよい。
【００２２】
ここで、押出機内に無水マレイン酸、ジビニルベンゼン及びクエン酸からなる群から選ばれた少なくとも一の化合物を供給することによって、変性ポリフェニレンエーテル系樹脂中のトルエン及びスチレン系モノマー量を減少させることができるメカニズムについては明らかに分かっていないが、無水マレイン酸、ジビニルベンゼン又はクエン酸によって変性ポリフェニレンエーテル系樹脂の分解が抑制されたり、無水マレイン酸、ジビニルベンゼン又はクエン酸がトルエンやスチレン系モノマーと反応、捕捉したり、或いは、無水マレイン酸、ジビニルベンゼン又はクエン酸と、トルエンやスチレン系モノマーとが反応して生成した化合物が更にトルエンやスチレン系モノマーと反応、捕捉することによって、トルエン及びスチレン系モノマーが減量されているのではないかと考えられる。
【００２３】
ここで、上記ジビニルベンゼンとしては、ｏ−ジビニルベンゼン、ｍ−ジビニルベンゼン、ｐ−ジビニルベンゼンの何れであってもよいが、ｏ−ジビニルベンゼンが好ましく、ｏ−ジビニルベンゼンを９５重量％以上含有することが好ましい。
【００２４】
そして、押出機中に供給する無水マレイン酸、ジビニルベンゼン及びクエン酸からなる群から選ばれた少なくとも一の化合物の総量としては、少ないと、トルエン及びスチレン系モノマーの減量効果が発現しない一方、多いと、変性ポリフェニレンエーテル系樹脂が可塑化し過ぎて、押出発泡時に破泡するので、変性ポリフェニレンエーテル系樹脂１００重量部に対して０．０５〜５．０重量部に限定され、０．０５〜３．０重量部が好ましい。
【００２５】
又、無水マレイン酸、ジビニルベンゼン及びクエン酸からなる群から選ばれた少なくとも一の化合物の押出機への供給方法としては、無水マレイン酸、ジビニルベンゼン及びクエン酸からなる群から選ばれた少なくとも一の化合物を変性ポリフェニレンエーテル系樹脂とは別に押出機中に供給しても、或いは、無水マレイン酸、ジビニルベンゼン及びクエン酸からなる群から選ばれた少なくとも一の化合物を予め変性ポリフェニレンエーテル系樹脂中に混合してマスターバッチ状とした上で押出機中に供給してもよい。
【００２６】
なお、変性ポリフェニレンエーテル系樹脂中に含有されるトルエン及びスチレン系モノマーの総量が多い場合には、押出機中に無水マレイン酸、ジビニルベンゼン及びクエン酸からなる群から選ばれた少なくとも一の化合物を供給する前に、押出機の真空ベントから、変性ポリフェニレンエーテル系樹脂中のトルエン及びスチレン系モノマーを脱気して、変性ポリフェニレンエーテル系樹脂中のトルエン及びスチレン系モノマーをできるだけ減量させる減量前処理を行った上で、押出機内の変性ポリフェニレンエーテル系樹脂中に無水マレイン酸、ジビニルベンゼン及びクエン酸からなる群から選ばれた少なくとも一の化合物を供給することが好ましい。
【００２７】
そして、押出機内に無水マレイン酸、ジビニルベンゼン及びクエン酸からなる群から選ばれた少なくとも一の化合物を供給して押出機の先端に取り付けた金型から押出発泡するまでに要する時間（以下「滞留時間」という）は、短いと、無水マレイン酸、ジビニルベンゼン及びクエン酸からなる群から選ばれた少なくとも一の化合物による変性ポリフェニレンエーテル系樹脂中のトルエン及びスチレン系モノマーの減量効果が低くなる一方、長いと、変性ポリフェニレンエーテル系樹脂の劣化が生じる虞れがあるので、５〜３０分が好ましく、８〜２０分がより好ましい。
【００２８】
又、押出機内の変性ポリフェニレンエーテル系樹脂は、押出機内に発泡剤が供給される前に最高温度Ｔ2 （℃）となるように加熱溶融されるが、この最高温度Ｔ2 （℃）は、変性ポリフェニレンエーテル系樹脂のガラス転移温度Ｔ1 （℃）に対して下記式１を満たすように調整することが好ましい。なお、変性ポリフェニレンエーテル系樹脂のガラス転移温度は、ＪＩＳ  Ｋ７１２１：１９８７「プラスチックの転移温度測定方法」に準拠して測定された温度をいう。
Ｔ1 ＋１３０≦Ｔ2 ≦Ｔ1 ＋１６０・・・式１
【００２９】
これは、最高温度Ｔ2 が（Ｔ1 ＋１３０）よりも低いと、押出機内において、変性ポリフェニレンエーテル系樹脂の溶融粘度が高過ぎて変性ポリフェニレンエーテル系樹脂中への発泡剤の分散が不充分となり良好な変性ポリフェニレンエーテル系樹脂発泡シートを得ることができないことがある一方、最高温度Ｔ2 が（Ｔ1 ＋１６０）を超えると、変性ポリフェニレンエーテル系樹脂が劣化してしまい、トルエンやスチレン系モノマーの減量を図ることができない虞れがあるからである。
【００３０】
このように、無水マレイン酸、ジビニルベンゼン及びクエン酸からなる群から選ばれた少なくとも一の化合物によって、トルエン及びスチレン系モノマーが減量された変性ポリフェニレンエーテル系樹脂は、押出機の先端に取り付けられたサーキュラ金型から円筒状に押出発泡させて円筒状発泡体を製造し、この円筒状発泡体を徐々に拡径させた上でマンドレルに供給して冷却した後、円筒状発泡体をその押出方向に連続的に内外面間に亘って切断、展開して変性ポリフェニレンエーテル系樹脂発泡シートを製造することができる。又、無水マレイン酸、ジビニルベンゼン及びクエン酸からなる群から選ばれた少なくとも一の化合物によって、トルエン及びスチレン系モノマーが減量された変性ポリフェニレンエーテル系樹脂を押出機の先端に取り付けられたＴ型金型からシート状に押出発泡して変性ポリフェニレンエーテル系樹脂発泡シートを製造してもよい。
【００３１】
そして、上述のようにして得られた変性ポリフェニレンエーテル系樹脂発泡シート中におけるトルエン量は、変性ポリフェニレンエーテル系樹脂発泡シートの全重量に対して５０ｐｐｍ未満となるように、好ましくは３０ｐｐｍ未満となるように、押出機への無水マレイン酸、ジビニルベンゼン及びクエン酸からなる群から選ばれた少なくとも一の化合物の添加量を調整し、必要に応じて、変性ポリフェニレンエーテル系樹脂に上記減量前処理を施すことが好ましい。
【００３２】
又、上記変性ポリフェニレンエーテル系樹脂発泡シート中におけるスチレン系モノマー量は、変性ポリフェニレンエーテル系樹脂発泡シートの全重量に対して４００ｐｐｍ未満となるように、好ましくは３００ｐｐｍ未満となるように、押出機への無水マレイン酸、ジビニルベンゼン及びクエン酸からなる群から選ばれた少なくとも一の化合物の添加量を調整し、必要に応じて、変性ポリフェニレンエーテル系樹脂に上記減量前処理を施すことが好ましい。
【００３３】
ここで、変性ポリフェニレンエーテル系樹脂発泡シート中のトルエン量又はスチレン系モノマー量は下記の要領で測定されたものをいう。変性ポリフェニレンエーテル系樹脂発泡シートから０．２ｇの試料片を切り出す。そして、この試料片を２０ミリリットルの有底筒状の容器内に収納した上で容器内に、ジエチルベンゼンを５０ｐｐｍ含有するジメチルホルムアミド１ミリリットルを供給し、この溶媒に上記試料片を溶解させた上で容器の開口部を蓋部材によって気密的に開閉自在に閉止する。
【００３４】
しかる後、上記容器を（９０±１）℃に１時間に亘って加熱した後、容器内のガスが外部に漏出しないように容器の蓋部材を除去し、容器内のガス２ミリリットルを採取し、ガスクロマトグラフに供給して内部標準法によってトルエン量又はスチレン系モノマー量を測定する。
【００３５】
なお、変性ポリフェニレンエーテル系樹脂発泡シート中のトルエン量又はスチレン系モノマー量は、具体的には、株式会社島津製作所から商品名「ＧＣ−１８Ａ」で市販されているガスクロマトグラフを用いて下記の測定条件にて測定することができる。
【００３６】
カラム：ＤＢ−ＷＡＸ（０．２５μｍ×３０ｍ×０．２５ｍｍ）
カラム温度：１００℃で５分間保持した後、４０℃／分の昇温速度で加熱して２２０℃
で２分間保持する。
注入口温度：１５０℃
Ｄｅｔｅｃｔｏｒ：２５０℃
キャリアガス：移動流量１．６ミリリットル／分のヘリウム（圧力：１２２ｋＰａ）
スプリット比：７０：１
【００３７】
そして、上記変性ポリフェニレンエーテル系樹脂発泡シート全体の連続気泡率は、特に限定されないが、変性ポリフェニレンエーテル系樹脂発泡シートに断熱性や強度を要求する場合には２５％以下が好ましい一方、変性ポリフェニレンエーテル系樹脂発泡シートに吸音性を要求する場合には５０〜９０％が好ましい。
【００３８】
なお、変性ポリフェニレンエーテル系樹脂発泡シートの連続気泡率は、ＡＳＴＭ  Ｄ２８５６−８７に準拠して測定されたものをいう。具体的には、変性ポリフェニレンエーテル系樹脂発泡シートから該発泡シートの厚み方向の全長に亘って切り込むことによって一辺２５ｍｍの平面正方形状のシート状試験片を複数枚切り出し、この複数枚の試験片を厚み方向に全体の厚みが２５ｍｍ程度となるように重ね合わせて積層体を形成する。
【００３９】
次に、上記積層体の見掛け体積をノギスを用いて正確に測定した上で、空気比較式比重計を用いて１−１／２−１気圧法によって体積を測定し、下記式により連続気泡率を算出する。なお、１−１／２−１気圧法による積層体の体積は、例えば、東京サイエンス社から商品名「空気比較式比重計１０００型」で市販されている空気比較式比重計を用いて測定することができる。
連続気泡率（％）＝１００×（見掛け体積−空気比較式比重計による積層体の体積）／
見掛け体積
【００４０】
又、上記変性ポリフェニレンエーテル系樹脂発泡シートの平均気泡径は、小さいと、発泡シートが柔らかくなって機械的強度が低下することがある一方、大きいと、発泡シートの表面平滑性が低下したり脆くなったりすることがあるので、０．２〜０．９ｍｍが好ましく、０．３〜０．８ｍｍがより好ましい。なお、変性ポリフェニレンエーテル系樹脂発泡シートの平均気泡径は、ＡＳＴＭ  Ｄ２８４２−６９の試験方法に準拠して測定されたものをいう。
【００４１】
上記変性ポリフェニレンエーテル系樹脂発泡シートの密度は、小さいと、変性ポリフェニレンエーテル系樹脂発泡シートの機械的強度が低下することがある一方、大きいと、変性ポリフェニレンエーテル系樹脂発泡シートの可撓性が低下して曲げに対して破損するなどの問題を生じることがあるので、０．０３〜０．３０ｇ／ｃｍ3 が好ましく、０．０４〜０．２０ｇ／ｃｍ3 がより好ましい。なお、変性ポリフェニレンエーテル系樹脂発泡シートの密度は、ＪＩＳ  Ｋ７２２２：１９９９「発泡プラスチック及びゴム−見掛け密度の測定」に記載の方法に準拠して測定されたものをいう。
【００４２】
又、上記変性ポリフェニレンエーテル系樹脂発泡シートの厚みは、薄いと、変性ポリフェニレンエーテル系樹脂発泡シートを用いて得られる成形品の厚みが薄くなり、成形品の機械的強度が低下することがある一方、厚いと、変性ポリフェニレンエーテル系樹脂発泡シートの成形性が低下することがあるので、２〜１０ｍｍが好ましく、２〜８ｍｍがより好ましい。
【００４３】
なお、上記変性ポリフェニレンエーテル系樹脂発泡シートには、発泡シートの物性を損なわない範囲内において、気泡調整剤としてタルクなどの無機充填剤、ステアリン酸の金属塩などの脂肪酸の金属塩、難燃剤、滑剤、耐衝撃性改良剤、顔料などを添加してもよい。
【００４４】
更に、上記変性ポリフェニレンエーテル系樹脂発泡シートの少なくとも一面に変性ポリフェニレンエーテル系樹脂シートを積層一体化してもよく、変性ポリフェニレンエーテル系樹脂発泡シートの少なくとも一面に変性ポリフェニレンエーテル系樹脂シートを積層一体化して変性ポリフェニレンエーテル系樹脂積層発泡シートを製造する方法としては、汎用の方法が用いられる。
【００４５】
その中でも、変性ポリフェニレンエーテル系樹脂を第一押出機に供給して発泡剤と共に溶融混練し、無水マレイン酸、ジビニルベンゼン及びクエン酸からなる群から選ばれた少なくとも一の化合物によってトルエン及びスチレン系モノマーを減量した上で押出発泡して変性ポリフェニレンエーテル系樹脂発泡シートを製造する一方、上記第一押出機とは別の第二押出機に変性ポリフェニレンエーテル系樹脂を供給して溶融混練し、第二押出機から押出された直後の溶融状態の変性ポリフェニレンエーテル系樹脂シートを上記変性ポリフェニレンエーテル系樹脂発泡シートの少なくとも一面に熱融着によって積層一体化して変性ポリフェニレンエーテル系樹脂積層発泡シートを製造する方法が好ましい。
【００４６】
そして、上記変性ポリフェニレンエーテル系樹脂発泡シートの少なくとも一面に積層一体化させる変性ポリフェニレンエーテル系樹脂シート中のトルエン及びスチレン系モノマーも減量しておくことが好ましい。
【００４７】
上記変性ポリフェニレンエーテル系樹脂シート中におけるトルエン及びスチレン系モノマーの減量方法としては、上述と同様に、変性ポリフェニレンエーテル系樹脂を押出機（第二押出機）内にて溶融混練するにあたって、押出機内に無水マレイン酸、ジビニルベンゼン及びクエン酸からなる群から選ばれた少なくとも一の化合物を供給して、変性ポリフェニレンエーテル系樹脂中に含有されるトルエン及びスチレン系モノマーを減量化すればよい。
【００４８】
ここで、上記ジビニルベンゼンとしては、ｏ−ジビニルベンゼン、ｍ−ジビニルベンゼン、ｐ−ジビニルベンゼンの何れであってもよいが、ｏ−ジビニルベンゼンが好ましく、ｏ−ジビニルベンゼンを９５重量％以上含有することが好ましい。
【００４９】
そして、押出機中に供給する無水マレイン酸、ジビニルベンゼン及びクエン酸からなる群から選ばれた少なくとも一の化合物の総量としては、少ないと、トルエン及びスチレン系モノマーの減量効果が発現しない一方、多いと、変性ポリフェニレンエーテル系樹脂シートにボイド（空隙）が生じる場合があるので、変性ポリフェニレンエーテル系樹脂１００重量部に対して０．０５〜５．０重量部が好ましく、０．０５〜３．０重量部がより好ましい。
【００５０】
なお、無水マレイン酸、ジビニルベンゼン及びクエン酸からなる群から選ばれた少なくとも一の化合物の押出機への供給方法、並びに、滞留時間については、変性ポリフェニレンエーテル系樹脂発泡シートの場合と同様であるので、その説明を省略する。
【００５１】
そして、上記変性ポリフェニレンエーテル系樹脂シート中におけるトルエン量は、変性ポリフェニレンエーテル系樹脂シートの全重量に対して好ましくは５０ｐｐｍ未満となるように、より好ましくは３０ｐｐｍ以下となるように、押出機への無水マレイン酸、ジビニルベンゼン及びクエン酸からなる群から選ばれた少なくとも一の化合物の添加量を調整し、必要に応じて、変性ポリフェニレンエーテル系樹脂に上記減量前処理を施すことが好ましい。
【００５２】
又、上記変性ポリフェニレンエーテル系樹脂シート中におけるスチレン系モノマー量は、変性ポリフェニレンエーテル系樹脂シートの全重量に対して好ましくは４００ｐｐｍ未満となるように、より好ましくは３００ｐｐｍ未満となるように、押出機への無水マレイン酸、ジビニルベンゼン及びクエン酸からなる群から選ばれた少なくとも一の化合物の添加量を調整し或いは変性ポリフェニレンエーテル系樹脂に上記減量前処理を施すことが好ましい。
【００５３】
なお、変性ポリフェニレンエーテル系樹脂シート中に含有されるトルエン量又はスチレン系モノマー量は、変性ポリフェニレンエーテル系樹脂発泡シート中に含有されるトルエン量又はスチレン系モノマー量の測定要領と同様の要領で測定することができる。
【００５４】
又、上記では、変性ポリフェニレンエーテル系樹脂発泡シートの少なくとも一面に変性ポリフェニレンエーテル系樹脂シートを積層一体化させる場合を説明したが、変性ポリフェニレンエーテル系樹脂シートの代わりに、耐熱性ポリスチレン系樹脂シートを積層一体化してもよい。
【００５５】
このような耐熱性ポリスチレン系樹脂シートを構成する樹脂としては、スチレン−メタクリル酸系共重合体、スチレン−アクリル酸系共重合体、スチレン−無水マレイン酸系共重合体などが挙げられる。
【発明の効果】
【００５６】
本発明の変性ポリフェニレンエーテル系樹脂発泡シートの製造方法は、押出機中に、変性ポリフェニレンエーテル系樹脂１００重量部に対して無水マレイン酸、ジビニルベンゼン及びクエン酸からなる群から選ばれた少なくとも一の化合物０．０５〜５．０重量部を添加して、変性ポリフェニレンエーテル系樹脂中に含有されるトルエン及びスチレン系モノマーを減量し、得られる変性ポリフェニレンエーテル系樹脂発泡シート中に含有されるトルエン及びスチレン系モノマーを減量しているので、養生、保管又は使用中における環境を良好な状態に維持することができる。
【００５７】
従って、変性ポリフェニレンエーテル系樹脂発泡シートを自動車内装材や建材などに用いた場合にあっても、使用環境中におけるトルエン及びスチレン系モノマー量の放散を低く抑えてシックハウス症候群の如き問題が発生するのを概ね抑えることができる。
【００５８】
そして、上述の要領で製造された変性ポリフェニレンエーテル系樹脂発泡シートの少なくとも一面に、この変性ポリフェニレンエーテル系樹脂発泡シートと同様の要領でトルエン及びスチレン系モノマーが減量された変性ポリフェニレンエーテル系樹脂シートを溶融状態にて積層一体化して変性ポリフェニレンエーテル系樹脂積層発泡シートを製造する場合、得られる変性ポリフェニレンエーテル系樹脂積層発泡シートは、トルエン及びスチレン系モノマーが減量化されており、養生、保管又は使用中における環境を良好な状態に維持することができると共に、耐熱性及び機械的強度に優れている。
【発明を実施するための最良の形態】
【００５９】
（実施例１〜３）
第一段目の押出機の先端部に第二段目の押出機が接続してなるタンデム型の第一押出機を用意した。そして、ポリフェニレンエーテル系樹脂とポリスチレン系樹脂との混合物（ジーイープラスチックス社製  商品名「ＮＯＲＹＬ  ＰＫＮ４７５２」、フェニレンエーテル成分：７０重量％、スチレン成分：３０重量％、トルエン量：５７ｐｐｍ、スチレンモノマー量：３６４ｐｐｍ）６５重量部及びポリスチレン（東洋スチレン社製  商品名「ＨＲＭ−２６」、トルエン量：０ｐｐｍ、スチレンモノマー量：１２７ｐｐｍ）３５重量部からなる変性ポリフェニレンエーテル系樹脂（フェニレンエーテル成分：４５．５重量％、スチレン成分：５４．５重量％、トルエン量：３７ｐｐｍ、スチレンモノマー量：２８１ｐｐｍ、ガラス転移温度：１４２℃）、表１の変性ポリフェニレンエーテル系樹脂発泡シートの欄に示した所定量の無水マレイン酸及びタルク０．５重量部を第一段目の押出機に供給して溶融混練して変性ポリフェニレンエーテル系樹脂中に無水マレイン酸を均一に分散させた後、第一段目の押出機中に、発泡剤としてイソブタン６５重量％及びノルマルブタン３５重量％からなるブタン４．４重量部を圧入して溶融混練した。なお、変性ポリフェニレンエーテル系樹脂は、第一押出機で溶融混練されるにあたり、第一段目の押出機内にてブタンを供給する前に最高温度となるように溶融混練され、この最高温度は２８０℃であった。
【００６０】
しかる後、第一段目の押出機の先端に接続した第二段目の押出機に溶融状態の変性ポリフェニレンエーテル系樹脂を連続的に供給して樹脂温度が２１５℃となるように調整した上で、第二段目の押出機の先端に取り付けたサーキュラ金型から円筒状に押出発泡させて円筒状発泡体を製造し、この円筒状発泡体を徐々に拡径させた上でマンドレルに供給して冷却した後、円筒状発泡体をその任意の箇所にて内外面間に亘って押出方向に連続的に切断、展開することによって長尺状の変性ポリフェニレンエーテル系樹脂発泡シートを得た。なお、押出機内に無水マレイン酸を供給してからサーキュラ金型から押出発泡されるまでの時間（滞留時間）は１５分であった。
【００６１】
得られた変性ポリフェニレンエーテル系樹脂発泡シート中には、変性ポリフェニレンエーテル系樹脂発泡シートの全重量に対して表２に示した量のトルエン及びスチレンモノマーが含有されていた。
【００６２】
又、得られた変性ポリフェニレンエーテル系樹脂発泡シートは、その目付が２６０ｇ／ｍ2 、厚みが５．８ｍｍ、密度が０．０４５ｇ／ｃｍ3 、連続気泡率が７８％であった。
【００６３】
（実施例４〜６）
ポリフェニレンエーテル系樹脂とポリスチレン系樹脂との混合物（ジーイープラスチックス社製  商品名「ＮＯＲＹＬ  ＰＫＮ４７５２」、フェニレンエーテル成分：７０重量％、スチレン成分：３０重量％、トルエン量：５７ｐｐｍ、スチレンモノマー量：３６４ｐｐｍ）２８重量部及びハイインパクトポリスチレン（東洋スチレン社製  商品名「Ｅ６４１Ｎ」、トルエン量：３ｐｐｍ、スチレンモノマー量：２８２ｐｐｍ）７２重量部からなる変性ポリフェニレンエーテル系樹脂（フェニレンエーテル成分：１９．６重量％、スチレン成分：７５．８重量％、ゴム成分：４．６重量部、トルエン量：１８ｐｐｍ、スチレンモノマー量：３０５ｐｐｍ、ガラス転移温度：１１４℃）、表１の変性ポリフェニレンエーテル系樹脂シートの欄に示した所定量の無水マレイン酸、及び、カーボンブラックマスターバッチ（大日精化社製  商品名「ＰＳ−Ｍ  ＳＳＣ  ９８Ｈ８２２Ａ」、カーボンブラック：４０重量％）１重量部を混合した混合樹脂を二機の第二押出機のそれぞれに供給し、一方の第二押出機から押出した直後の溶融状態のシートを２７０℃にて、実施例１の要領で第一押出機における第二段目の押出機から押出発泡させた変性ポリフェニレンエーテル系樹脂発泡シートの一面に積層し熱融着一体化させると共に、他方の第二押出機から押出した直後の溶融状態のシートを２７０℃にて、上記変性ポリフェニレンエーテル系樹脂発泡シートの他面に積層し熱融着一体化させて、両面に厚み方向に全面的にカーボンブラックによって黒色に着色された変性ポリフェニレンエーテル系樹脂シート（厚み：９５μｍ、目付：１００ｇ／ｍ2 ）が直接、熱融着によって積層一体化されてなる変性ポリフェニレンエーテル系樹脂積層発泡シートを製造した。なお、第二押出機に無水マレイン酸を供給してから第二押出機より押出されるまでの時間（滞留時間）は、１０分であった。
【００６４】
得られた変性ポリフェニレンエーテル系樹脂積層発泡シートの変性ポリフェニレンエーテル系樹脂発泡シート中には、変性ポリフェニレンエーテル系樹脂発泡シートの全重量に対して表２に示した量のトルエン及びスチレンモノマーが含有されていた。
【００６５】
又、得られた変性ポリフェニレンエーテル系樹脂積層発泡シートは、その目付が４６０ｇ／ｍ2 、厚みが５．８ｍｍ、密度が０．０７９ｇ／ｃｍ3 、連続気泡率が８０％であった。
【００６６】
更に、得られた変性ポリフェニレンエーテル系樹脂積層発泡シートの変性ポリフェニレンエーテル系樹脂シート中には、変性ポリフェニレンエーテル系樹脂シートの全重量に対して表２に示した量のトルエン及びスチレンモノマーが含有されていた。
【００６７】
（実施例７〜９）
無水マレイン酸の代わりに、ジビニルベンゼン（ｏ−ジビニルベンゼン：９８重量％、ｍ−ジビニルベンゼン及びｐ−ジビニルベンゼン：２重量％）を表１の変性ポリフェニレンエーテル系樹脂発泡シートの欄に示した所定量だけ用いたこと以外は実施例１と同様にして変性ポリフェニレンエーテル系樹脂発泡シートを得た。
【００６８】
得られた変性ポリフェニレンエーテル系樹脂発泡シート中には、変性ポリフェニレンエーテル系樹脂発泡シートの全重量に対して表２に示した量のトルエン及びスチレンモノマーが含有されていた。
【００６９】
又、得られた変性ポリフェニレンエーテル系樹脂発泡シートは、その目付が２６０ｇ／ｍ2 、厚みが５．８ｍｍ、密度が０．０４５ｇ／ｃｍ3 、連続気泡率が７８％であった。
【００７０】
（実施例１０，１１）
無水マレイン酸の代わりに、クエン酸を表１の変性ポリフェニレンエーテル系樹脂発泡シートの欄に示した所定量だけ用いたこと以外は実施例１と同様にして変性ポリフェニレンエーテル系樹脂発泡シートを得た。
【００７１】
得られた変性ポリフェニレンエーテル系樹脂発泡シート中には、変性ポリフェニレンエーテル系樹脂発泡シートの全重量に対して表２に示した量のトルエン及びスチレンモノマーが含有されていた。
【００７２】
又、得られた変性ポリフェニレンエーテル系樹脂発泡シートは、その目付が２６０ｇ／ｍ2 、厚みが５．８ｍｍ、密度が０．０４５ｇ／ｃｍ3 、連続気泡率が７８％であった。
【００７３】
（比較例１）
無水マレイン酸を用いなかったこと以外は実施例１と同様にして変性ポリフェニレンエーテル系樹脂発泡シートを得た。
【００７４】
得られた変性ポリフェニレンエーテル系樹脂発泡シート中には、変性ポリフェニレンエーテル系樹脂発泡シートの全重量に対してトルエンが６５ｐｐｍ、スチレンモノマーが４２０ｐｐｍだけ含有されていた。
【００７５】
又、得られた変性ポリフェニレンエーテル系樹脂発泡シートは、その目付が２６０ｇ／ｍ2 、厚みが５．８ｍｍ、密度が０．０４５ｇ／ｃｍ3 、連続気泡率が７８％であった。
【００７６】
【表１】
2006265526.tif 000004
【００７７】
【表２】
2006265526.tif 000005